Procédé de préparation (100, 200, 300, 1000) d’un matériau généralement sphérique précurseur de catalyseur d’une réaction de méthanation, caractérisé en ce qu’il comporte : - une étape de formation (101) d’un support généralement sphérique comportant de l’alumine (Al 2 O 3 ) mésoporeuse ou un précurseur d’alumine et présentant un facteur de sphéricité supérieur à 0,75, préférentiellement supérieur à 0,80 et plus préférentiellement supérieur à 0,85, - une étape d’incorporation (102) d’un précurseur de nickel au support comportant de l’alumine (Al 2 O 3 ) mésoporeuse ou un précurseur d’alumine, par mise en contact d’une composition comportant le précurseur de nickel sur le support et - une étape de calcination (103) du support incorporant le précurseur de nickel, pour transformer au moins partiellement le précurseur de nickel en oxyde de nickel (NiO) et le précurseur d’alumine en alumine, conduisant à la formation d’un solide de forme généralement sphérique, ledit solide étant surnommé « sphère de matériau précurseur de catalyseur d’une réaction de méthanation ». Procédé (200) selon la revendication 1, qui comporte, de plus, une étape de traitement mécanique (202) du support sphérique, en aval de l’étape de formation du support, pour augmenter le facteur de sphéricité du support sphérique. Procédé (200) selon la revendication 2, dans lequel l’étape de traitement mécanique (202) est réalisée en lit fluidisé par passage d’un gaz au contact du support sphérique. Procédé (1000) selon la revendication 3, dans lequel l’étape de traitement mécanique (202) et l’étape de calcination (103) sont simultanées et réalisées en lit fluidisé. Procédé (100, 200, 300) selon l’une des revendications 1 à 4, dans lequel l’étape d’incorporation (102) comporte une étape d’imprégnation du support catalytique par une solution comportant le précurseur de nickel. Procédé (100, 200, 300) selon l’une des revendications 1 à 5, dans lequel l’étape de formation (101) du support catalytique sphérique comporte une étape de granulation. Procédé (100, 200, 300) selon l’une des revendications 1 à 5, dans lequel l’étape de formation (101) du support catalytique sphérique comporte une étape d’atomisation. Procédé (100, 200, 300) selon l’une des revendications 1 à 5, dans lequel l’étape de formation (101) du support catalytique sphérique comporte une étape de coagulation en goutte. Dispositif (400) de préparation de matériau généralement sphérique précurseur de catalyseur d’une réaction de méthanation, caractérisé en ce qu’il comporte : - un moyen de formation (401) d’un support généralement sphérique comportant de l’alumine (Al 2 O 3 ) mésoporeuse ou un précurseur d’alumine et présentant un facteur de sphéricité supérieur à 0,75, préférentiellement supérieur à 0,80 et plus préférentiellement supérieur à 0,85, - un moyen d’incorporation (402) d’un précurseur de nickel au support comportant de l’alumine (Al 2 O 3 ) mésoporeuse ou un précurseur d’alumine, par mise en contact d’une composition comportant le précurseur de nickel (Ni) sur le support et - un moyen de calcination (403) du support incorporant le précurseur de nickel, configuré pour transformer au moins partiellement le précurseur de nickel en oxyde de nickel (NiO) et le précurseur d’alumine en alumine, et configuré pour former un solide de forme généralement sphérique, ledit solide étant surnommé « sphère de matériau précurseur de catalyseur d’une réaction de méthanation ». Sphères de matériau précurseur de catalyseur d’une réaction de méthanation, obtenues par le procédé (100, 200, 300) selon l’une des revendications 1 à 8, caractérisées en ce qu’elles comportent de l’oxyde de nickel (NiO) et de l’alumine (Al 2 O 3 ) mésoporeuse, dont les proportions respectives sont, par rapport à la masse totale de ces deux composés : - NiO : 1 à 50 % en masse et - Al 2 O 3 : 50 à 99 % en masse. Sphères de matériau précurseur de catalyseur selon la revendication 10, qui présentent une granulométrie monomodale de diamètre médian compris entre 100 et 1000 µm, préférentiellement entre 200 et 800 µm et plus préférentiellement entre 250 et 350 µm. Sphères de matériau précurseur de catalyseur selon l’une des revendications 10 ou 11, dans lesquelles l’alumine (Al 2 O 3 ) présente une structure gamma ou delta. Sphères de matériau précurseur de catalyseur selon l’une des revendications 10 à 12, dans lesquelles l’alumine (Al 2 O 3 ) présente une mesoporosité correspondant à un diamètre médian des pores, déterminé par porosimétrie à intrusion de Hg, comprise entre 3 et 50 nm et préférentiellement entre 5 et 25 nm. Sphères de matériau précurseur de catalyseur selon l’une des revendications 10 à 13, qui présentent une surface spécifique comprise entre 50 à 300 m²/g et préférentiellement entre 100 à 250 m 2 /g. Procédé de méthanation (500), caractérisé en ce qu’il comporte : - une étape d’activation (501), au moins partiellement, en sphères de matériau catalytique, de sphères de matériau précurseur de catalyseur selon l’une des revendications 10 à 14 et - une étape de passage (502) d’un gaz comportant de l’hydrogène (H 2 ) et au moins du monoxyde de carbone (CO) et/ou du dioxyde de carbone (CO 2 ) au contact des sphères de matériau catalytique. Procédé selon la revendication 15, qui comporte, en amont de l’étape de passage du gaz, une étape de constitution du gaz comportant au moins l’une des étapes suivantes : - pyrolyse de matières hydrocarbonées, - pyro-gazéification de matières hydrocarbonées - gazéification de matières hydrocarbonées, - co-électrolyse de CO 2 /H 2 O, - réaction du gaz à l’eau, - réaction du gaz à l’eau inverse, - une étape de production d’un gaz riche en hydrogène, - une étape de production d’un gaz riche en CO 2 et - une étape d’introduction de vapeur au gaz. Procédé selon l’une des revendications 15 ou 16, dans lequel, au cours de l’étape de passage du gaz au contact des sphères de matériau catalytique, le gaz traverse un lit fluidisé de sphères de matériau catalytique. Dispositif de méthanation (600), caractérisé en ce qu’il comporte : - une couche de sphères de matériau catalytique (606), obtenue par activation de sphères de matériau précurseur de catalyseur selon l’une des revendications 10 à 14 et - un moyen de passage (604) d’un gaz comportant de l’hydrogène (H 2 ) et au moins du monoxyde de carbone (CO) et/ou du dioxyde de carbone (CO 2 ) au contact des sphères de matériau catalytique.